합계 0 . 03 % 이상 의 첨가 로 , 전기 화학 적 측정 으로 얻 는 분극 곡선 의 부식 전위 부근 에 있 어서 의 부식 전류 밀도 가 작아지 기 시작 하 고 , 도금 층 의 내식 성 은 향상 하 지만 , 합계 첨가량 이 15 % 를 넘 으면 , 도금 욕 의 융점 이 높 아 지 기 때문 에 , 도금 욕 에 첨가 하 는 원소 군 B 의 원소 의 합계 첨가량 은 15 % 이하 가 좋 다 .